ГЛАЗУРЬ
GLAZE

Изобретение относится к технологии силикатов и касается составов глазурей для нанесения на керамику.
Известна глазурь, включающая, мас.%.: измельченный природный барит 30-80; измельченное стекло или фритта, плавящиеся при температуре 600-950°С 20-70 [1].
Задача изобретения состоит в повышении термостойкости глазури.
Технический результат достигается тем, что глазурь, включающая измельченный природный барит, измельченное стекло, плавящееся при температуре 600-950°С, дополнительно содержит костяную золу и оксид олова при следующем соотношении компонентов, мас.%.: измельченный природный барит 15-25; измельченное стекло 62-68; костяная зола 10-15; оксид олова 2-3.
В таблице приведены составы глазури.
Таблица
Компоненты
Состав, мас.%
1
2
3
Измельченный природный барит
15
20
25
Измельченное стекло:
- тарное
-
-
62
- листовое
-
65
-
- сортовое
68
-
-
Костяная зола
15
12,5
10
Оксид олова
2
2,5
3
Термостойкость глазури, °С, не менее
110
110
110
В качестве стекла может быть использовано силикатное стекло любого состава, плавящееся при температуре 600-950°С.
Глазурь получают следующим образом.
Природный барит и стекло по отдельности измельчают до полного прохождения через сетку №008. Все компоненты дозируют в требуемых количествах и смешивают, затем добавляют воду и готовят суспензию с влажностью 45-55%. Готовую глазурную суспензию наносят (методами напыления, полива, окунания) на поверхность керамического изделия, сушат на воздухе и обжигают при температуре 950-1000°С.
Источники информации
1. Патент № 2117608 Франции, МКИ С04В 41/00, С03С 5/00, 1972.